(57)【要約】【課題】本発明は、被水時の腰強力が高く、プリーツの形状変化が小さい上、プリーツの癖付性及びプリーツ加工性に優れたフィルター補強材を提供する。【解決手段】本発明に係るフィルター補強材は、繊維シートにバインダー樹脂が固定されたフィルター補強材であって、前記繊維シートは、公定水分率が１．５％以上の親水性繊維と、熱接着性繊維（Ａ）と、前記熱接着性繊維（Ａ）よりも１０℃以上高い融点を有する熱接着性繊維（Ｂ）と、を含み、前記繊維シートが、式（１）を満たすことを特徴とする。      ０．５０≦Σk=1n｛（Ｍk×Ｙk）／１００｝≦３．５０      …式（１）［式（１）中、Ｍkは繊維シート中の第ｋ繊維の含有率（％）、Ｙkは繊維シート中の第ｋ繊維の公定水分率（％）、ｎは繊維シート中の繊維の種類の総数を表す。］【選択図】なし【特許請求の範囲】
【請求項１】
繊維シートにバインダー樹脂が固定されたフィルター補強材であって、
前記繊維シートは、
公定水分率が１．５％以上の親水性繊維と、
熱接着性繊維（Ａ）と、
前記熱接着性繊維（Ａ）よりも１０℃以上高い融点を有する熱接着性繊維（Ｂ）と、を含み、
前記繊維シートが、式（１）を満たすことを特徴とするフィルター補強材。
０．５０≦Σk=1n｛（Ｍk×Ｙk）／１００｝≦３．５０      …式（１）
［式（１）中、Ｍkは繊維シート中の第ｋ繊維の含有率（％）、Ｙkは繊維シート中の第ｋ繊維の公定水分率（％）、ｎは繊維シート中の繊維の種類の総数を表す。］
【請求項２】
前記繊維シートを構成する繊維１００質量％中、前記親水性繊維の含有率が、５質量％以上６５質量％以下である請求項１に記載のフィルター補強材。
【請求項３】
公定水分率が６．０％以上の親水性繊維の含有率が、前記繊維シートを構成する繊維１００質量％中、２７質量％以下である請求項１または２に記載のフィルター補強材。
【請求項４】
繊維シートにバインダー樹脂が固定されたフィルター補強材であって、
前記繊維シートは、
ビニロン繊維及びレーヨン繊維から選ばれる少なくとも一方の親水性繊維と、
熱接着性繊維（Ａ）と、
前記熱接着性繊維（Ａ）よりも１０℃以上高い融点を有する熱接着性繊維（Ｂ）と、を含み、
前記繊維シートを構成する繊維１００質量％中、ビニロン繊維の含有率が０〜５５質量％、レーヨン繊維の含有率が０〜２７質量％、ビニロン繊維及びレーヨン繊維の含有率が５〜６５質量％であることを特徴とするフィルター補強材。
【請求項５】
前記親水性繊維の繊度が、１．０ｄｔｅｘ以上１７ｄｔｅｘ以下である請求項１〜４のいずれか１項に記載のフィルター補強材。
【請求項６】
前記熱接着性繊維（Ｂ）の含有量が、前記熱接着性繊維（Ａ）の含有量に対し、質量基準で、０．８倍以上４．０倍以下である請求項１〜５のいずれか１項に記載のフィルター補強材。
【請求項７】
前記繊維シートに含まれる繊維と前記バインダー樹脂の単位面積あたりの質量比が、繊維：バインダー樹脂で１５：８５〜６０：４０である請求項１〜６のいずれか１項に記載のフィルター補強材。
【請求項８】
前記熱接着性繊維（Ａ）の融点が、８０℃以上１８０℃以下であり、
前記熱接着性繊維（Ｂ）の融点が、１３０℃以上２００℃以下である請求項１〜７のいずれか１項に記載のフィルター補強材。
【請求項９】
目付が２０ｇ／ｍ2以上１２０ｇ／ｍ2以下であり、厚さが１．２ｍｍ未満である請求項１〜８のいずれか１項に記載のフィルター補強材。
【請求項１０】
前記繊維シートでの繊維配列が、ランダムウェブ、パラレルウェブ、またはクロスウェブである請求項１〜９のいずれか１項に記載のフィルター補強材。
【請求項１１】
繊維シートから構成される集塵部と、
請求項１〜１０のいずれか１項に記載のフィルター補強材と、を有する濾材。
【請求項１２】
前記フィルター補強材が複数のプリーツを有する請求項１１に記載の濾材。
【請求項１３】
請求項１２に記載の濾材を有する成形品。
【発明の詳細な説明】
【技術分野】
【０００１】
本発明は、濾材に用いられる補強材に関するものであり、特に、複数のプリーツが形成される濾材に適した補強材である。
【背景技術】
【０００２】
従来より、フィルターの高性能化を目的として、ダストを捕集する集塵部と、更にフィルター補強材を備えた濾材が提供されている。
【０００３】
例えば、濾過性能の向上を図るため、前記集塵部として、ポリプロピレン繊維等の各種極細繊維を集積させてなるメルトブロー不織布が採用されることがある。この場合、不織布を構成する繊維が細いため、集塵部の強度や剛性が低く、これを補うためにフィルター補強材が更に積層される。
【０００４】
また、脱臭、消臭、抗菌等の機能を濾材に付加するため、濾材に粒状の活性炭等の機能剤を担持させることがある。この場合、機能剤のみでは、集塵部から機能剤が脱落してしまうため、フィルター補強材を更に積層し、集塵部とフィルター補強材の間に機能剤を挟むことがある。
【０００５】
このようなフィルター補強材としては、織物、編物、ネット、不織布等の繊維製品が広く使用されている。特に不織布は、織物、編物、ネット等と比べると、比較的細かな空隙を持っていることから通気性がよく、プレフィルターとしての機能も発揮する。一般的に、不織布製のフィルター補強材としては、スパンボンドタイプ、レジンボンドタイプ（特許文献１）、サーマルボンドタイプ（特許文献２）等が採用されている。
【先行技術文献】
【特許文献】
【０００６】
【特許文献１】特開２００９−１８５３９６号公報
【特許文献２】特開２００８−２３１５９７号公報
【発明の概要】
【発明が解決しようとする課題】
【０００７】
近年でも、濾材に対しては、高機能化、多様化、小型化等の性能向上に関する要請があり、加えてプリーツ時の加工性の向上も要求されているため、性能面と加工面の両面からの改善が求められている。
【０００８】
性能面では、濾材が水に濡れたときに、濾材の強度を維持でき、且つ、プリーツ形状の変化を小さくできるフィルター補強材は未だ提供されていなかった。例えば、自動車のキャビンフィルターのように、雨水等により被水する可能性のある濾材は、被水した状態でも、腰強力が高く、プリーツ形状の変化を小さくできれば、濾材のライフを長くできる。しかし本発明者が検討したところ、例えば、特許文献１に記載されるフィルター補強材では、被水時の性能を十分に改善するには至らないことが分かった。
【０００９】
またプリーツ加工は、ロータリー式、レシプロ式等、様々な方法で実施されるところ、特に高速での加工に優れたロータリー式にも適用可能なフィルター補強材は提供されていなかった。ロータリー式のプリーツ加工機では癖付工程が実施されるものの、例えば、特許文献２に記載されるフィルター補強材では、癖付部分ではない濾材部分が先に折れ曲がってしまい、綺麗な癖がつかない。加えて本発明者が検討したところ、特許文献２に記載されるフィルター補強材では、プリーツ加工時のヒートセットにおいて、プリーツの形を十分に固定できなかったため、形成されたプリーツのピッチ・高さが不揃いとなり、プリーツ加工性の点で改善が必要なことが分かった。
【００１０】
そこで本発明は、被水時の腰強力が高く、プリーツの形状変化が小さい上、プリーツの癖付性及びプリーツ加工性に優れたフィルター補強材を提供することを課題として掲げる。
【課題を解決するための手段】
【００１１】
本発明者は、前記課題を解決するために鋭意研究を重ねた結果、繊維シートにバインダー樹脂が固定されたフィルター補強材であって、前記繊維シートが、公定水分率が１．５％以上の親水性繊維と、熱接着性繊維（Ａ）と、前記熱接着性繊維（Ａ）よりも１０℃以上高い融点を有する熱接着性繊維（Ｂ）と、を含み、前記繊維シートが、式（１）を満たすフィルター補強材であれば、上記課題を解決できることを見出し、本発明を完成した。
０．５０≦Σk=1n｛（Ｍk×Ｙk）／１００｝≦３．５０      …式（１）
［式（１）中、Ｍkは繊維シート中の第ｋ繊維の含有率（％）、Ｙkは繊維シート中の第ｋ繊維の公定水分率（％）、ｎは繊維シート中の繊維の種類の総数を表す。］
【００１２】
更に本発明者は、繊維シートにバインダー樹脂が固定されたフィルター補強材であって、前記繊維シートが、ビニロン繊維及びレーヨン繊維から選ばれる少なくとも一方の親水性繊維と、熱接着性繊維（Ａ）と、前記熱接着性繊維（Ａ）よりも１０℃以上高い融点を有する熱接着性繊維（Ｂ）と、を含み、前記繊維シートを構成する繊維１００質量％中、ビニロン繊維の含有率が０〜５５質量％、レーヨン繊維の含有率が０〜２７質量％、ビニロン繊維及びレーヨン繊維の含有率が５〜６５質量％であるフィルター補強材であれば、上記課題を解決できることを見出し、本発明を完成した。
【００１３】
すなわち、本発明は以下の点に要旨を有する。
［１］  繊維シートにバインダー樹脂が固定されたフィルター補強材であって、
前記繊維シートは、
公定水分率が１．５％以上の親水性繊維と、
熱接着性繊維（Ａ）と、
前記熱接着性繊維（Ａ）よりも１０℃以上高い融点を有する熱接着性繊維（Ｂ）と、を含み、
前記繊維シートが、式（１）を満たすことを特徴とするフィルター補強材。
０．５０≦Σk=1n｛（Ｍk×Ｙk）／１００｝≦３．５０      …式（１）
［式（１）中、Ｍkは繊維シート中の第ｋ繊維の含有率（％）、Ｙkは繊維シート中の第ｋ繊維の公定水分率（％）、ｎは繊維シート中の繊維の種類の総数を表す。］
［２］  前記繊維シートを構成する繊維１００質量％中、前記親水性繊維の含有率が、５質量％以上６５質量％以下である［１］に記載のフィルター補強材。
［３］  公定水分率が６．０％以上の親水性繊維の含有率が、前記繊維シートを構成する繊維１００質量％中、２７質量％以下である［１］または［２］に記載のフィルター補強材。
［４］  繊維シートにバインダー樹脂が固定されたフィルター補強材であって、
前記繊維シートは、
ビニロン繊維及びレーヨン繊維から選ばれる少なくとも一方の親水性繊維と、
熱接着性繊維（Ａ）と、
前記熱接着性繊維（Ａ）よりも１０℃以上高い融点を有する熱接着性繊維（Ｂ）と、を含み、
前記繊維シートを構成する繊維１００質量％中、ビニロン繊維の含有率が０〜５５質量％、レーヨン繊維の含有率が０〜２７質量％、ビニロン繊維及びレーヨン繊維の含有率が５〜６５質量％であることを特徴とするフィルター補強材。
［５］  前記親水性繊維の繊度が、１．０ｄｔｅｘ以上１７ｄｔｅｘ以下である［１］〜［４］のいずれか１項に記載のフィルター補強材。
［６］  前記熱接着性繊維（Ｂ）の含有量が、前記熱接着性繊維（Ａ）の含有量に対し、質量基準で、０．８倍以上４．０倍以下である［１］〜［５］のいずれか１項に記載のフィルター補強材。
［７］  前記繊維シートに含まれる繊維と前記バインダー樹脂の単位面積あたりの質量比が、繊維：バインダー樹脂で１５：８５〜６０：４０である［１］〜［６］のいずれか１項に記載のフィルター補強材。
［８］  前記熱接着性繊維（Ａ）の融点が、８０℃以上１８０℃以下であり、
前記熱接着性繊維（Ｂ）の融点が、１３０℃以上２００℃以下である［１］〜［７］のいずれか１項に記載のフィルター補強材。
［９］  目付が２０ｇ／ｍ2以上１２０ｇ／ｍ2以下であり、厚さが１．２ｍｍ未満である［１］〜［８］のいずれか１項に記載のフィルター補強材。
［１０］  前記繊維シートでの繊維配列が、ランダムウェブ、パラレルウェブ、またはクロスウェブである［１］〜［９］のいずれか１項に記載のフィルター補強材。
［１１］  繊維シートから構成される集塵部と、
［１］〜［１０］のいずれか１項に記載のフィルター補強材と、を有する濾材。
［１２］  前記フィルター補強材が複数のプリーツを有する［１１］に記載の濾材。
［１３］  ［１２］に記載の濾材を有する成形品。
【発明の効果】
【００１４】
本発明によれば、被水時の腰強力が高く、プリーツの形状変化が小さい上、プリーツの癖付性及びプリーツ加工性に優れたフィルター補強材が提供される。
【発明を実施するための形態】
【００１５】
本願は、繊維シートにバインダー樹脂が固定されたフィルター補強材であって、前記繊維シートは、公定水分率が１．５％以上の親水性繊維と、熱接着性繊維（Ａ）と、前記熱接着性繊維（Ａ）よりも１０℃以上高い融点を有する熱接着性繊維（Ｂ）と、を含み、前記繊維シートが、式（１）を満たすことを特徴とするフィルター補強材を包含する。
０．５０≦Σk=1n｛（Ｍk×Ｙk）／１００｝≦３．５０      …式（１）
［式（１）中、Ｍkは繊維シート中の第ｋ繊維の含有率（％）、Ｙkは繊維シート中の第ｋ繊維の公定水分率（％）、ｎは繊維シート中の繊維の種類の総数を表す。］
【００１６】
本発明に係るフィルター補強材は、繊維シートにバインダー樹脂が固定されているため、フィルター補強材の剛性が高まると共に、プリーツの癖付工程において、癖付部分のバインダー樹脂が破壊されることにより、プリーツの癖（スジ）が明瞭となる。加えて、Σk=1n｛（Ｍk×Ｙk）／１００｝の値を所望の範囲内に調整することにより、被水時の腰強力を高くしながら、プリーツ癖付性・プリーツ加工性に優れたフィルター補強材が得られる。
【００１７】
Σk=1n｛（Ｍk×Ｙk）／１００｝で表される値は、０．５０以上、好ましくは０．８０以上、より好ましくは１．０以上、更に好ましくは１．２以上、３．５０以下、好ましくは３．１０以下、より好ましくは２．５０以下、更に好ましくは２．２０以下である。Σk=1n｛（Ｍk×Ｙk）／１００｝の値が前記範囲を下回ると、繊維シート中の繊維とバインダー樹脂との馴染みが悪くなり、バインダー樹脂が不均一に付着し、プリーツ癖付性が悪くなる虞がある。また、Σk=1n｛（Ｍk×Ｙk）／１００｝の値が前記範囲を上回ると、濾材が被水すると繊維シートが水を多量に含んでしまい、フィルター補強材の剛性が低下して、プリーツ形状を維持できなくなる虞がある。
【００１８】
なお本明細書において、公定水分率は、ＪＩＳ  Ｌ  ０１０５  ４．１（２００６）に基づき定められる値である。本発明に係るフィルター補強材には、親水剤等の処理剤で加工された繊維も使用できるが、公定水分率の評価に際しては、親水剤等の処理剤を除いた繊維そのものの公定水分率を評価するものとする。
【００１９】
またＭkは、質量基準での繊維シート中の第ｋ繊維の含有率（％）を表す。
【００２０】
更に、ｎは繊維シート中の繊維の種類の総数を表し、「繊維シート中の繊維の種類の総数」には、公定水分率が１．５％以上の親水性繊維、熱接着性繊維（Ａ）、前記熱接着性繊維（Ａ）よりも１０℃以上高い融点を有する熱接着性繊維（Ｂ）、及び繊維シートを構成する繊維１００質量％中の含有率が１０質量％以上の繊維（Ｚ）（詳細は後述；公定水分率が１．５％以上の親水性繊維、熱接着性繊維（Ａ）及び熱接着性繊維（Ｂ）を除く繊維を表す）の繊維の種類の総数をいう。
【００２１】
＜１．親水性繊維＞
本発明に係るフィルター補強材を構成する繊維シートには、公定水分率が１．５％以上の親水性繊維が含まれる。繊維シートに親水性繊維が含まれることで、繊維シートにバインダー樹脂加工を施す際に、バインダー樹脂のピックアップ量を多くでき、且つ、バインダー樹脂と親水性繊維の馴染みが良いため、繊維シートにバインダー樹脂を均一に固定することが可能となる。これにより、フィルター補強材の被水時の腰強力が高くなると共に、濾材のプリーツ癖付性も良好なものとなる。一方、親水性繊維は吸水性が高いため、濾材が被水すると親水性繊維は水を含んでしまい、フィルター補強材の剛性が極端に低下して、プリーツ形状を維持できなくなるという課題もある。
【００２２】
親水性繊維とは、公定水分率が１．５％以上の繊維である。公定水分率が１．５％以上の親水性繊維としては、ポリアクリルニトリル繊維（公定水分率：２．０％、Ｔｇ：１０５℃）、ナイロン繊維（公定水分率：４．５％、Ｔｇ：４０℃）、ビニロン繊維（公定水分率：５．０％、Ｔｇ：８５℃）、アセテート（公定水分率：６．５％）、綿（公定水分率：８．５％）、レーヨン繊維（公定水分率：１１．０％）、またはこれらの改質繊維等が例示され、これらの繊維及びここに例示する以外の繊維の公定水分率は、例えば、ＪＩＳ  Ｌ  ０１０５  ４．１（２００６）にもまとめられている。
なお本明細書において、ＪＩＳ  Ｌ  ０１０５  ４．１（２００６）に示されていない繊維の公定水分率は、次式から求められる値を「公定水分率」として用いることとする。
公定水分率（％）＝｛（Ｗ−Ｗ’）／Ｗ’｝×１００
［上記式中、
Ｗは、温度２０℃、湿度６５％ＲＨの環境下における繊維の質量（ｇ）であり、
Ｗ’は、繊維絶乾時の質量（ｇ）である。
温度２０℃、湿度６５％ＲＨの環境下における繊維の質量Ｗは、温度２０℃、湿度６５％ＲＨの環境下に繊維を放置し、一定の質量になった時の質量を意味する。
繊維絶乾時の質量Ｗ’は、１０５℃に設定した乾燥機中に繊維を放置し、一定の質量になった時の質量を意味する。］
【００２３】
親水性繊維の公定水分率は、１．５％以上、好ましくは２．５％以上、より好ましくは３．０％以上、更に好ましくは４．０％以上であり、好ましくは１５．０％以下、より好ましくは１４．０％以下、更に好ましくは１３．０％以下である。公定水分率が前記範囲を下回ると、親水性繊維とバインダー樹脂との馴染みが悪くなり、バインダー樹脂が不均一に付着し、プリーツ癖付性が悪くなる虞がある。また親水性繊維の公定水分率が極端に高いと、被水時にフィルター補強材の腰強力が低下する虞がある。
【００２４】
繊維シートを構成する繊維１００質量％中、親水性繊維の含有率は、好ましくは５質量％以上、より好ましくは１５質量％以上、更に好ましくは２０質量％以上、好ましくは６５質量％以下、より好ましくは５５質量％以下、更に好ましくは４５質量％以下、より更に好ましくは４０質量％以下である。親水性繊維の含有率が前記範囲内であれば、被水時の腰強力が高く、プリーツ癖付性・加工性を良好にできるフィルター補強材が得られるため好ましい。
【００２５】
なお、公定水分率が高い親水性繊維の含有率が上がると、Σk=1n｛（Ｍk×Ｙk）／１００｝の値が高くなり、被水時の腰強力が下がり、被水時に形状変化しやすくなるため、例えば、公定水分率が６．０％以上（好ましくは１５．０％以下）の親水性繊維の含有率は、繊維シートを構成する繊維１００質量％中、好ましくは２７質量％以下、より好ましくは２２質量％以下、更に好ましくは２０質量％以下である。
【００２６】
また濾材を高剛性にするために、親水性繊維としてはガラス転移温度（Ｔｇ）が高い繊維を使用することが望ましい。こうした観点から、親水性繊維のガラス転移温度は、好ましくは３０℃以上、より好ましくは５０℃以上、更に好ましくは６０℃以上、上限は特に限定されないが、一般的には１５０℃以下である。
【００２７】
また濾材やフィルター補強材に難燃性が要求されることもあるため、親水性繊維は、自己消火性を有する繊維、難燃性を有する繊維、または難燃剤（例えば、非ハロゲン系のリン系難燃剤）と相性のよい繊維であってもよい。
【００２８】
公定水分率、ガラス転移温度、難燃性などを考慮すると、繊維シートには、親水性繊維として、少なくともビニロン繊維またはレーヨン繊維のいずれか一方が含まれていることが好ましい。ビニロン繊維は、公定水分率・ガラス転移温度の値が共に高く、フィルター補強材の被水時の腰強力向上に寄与する上、更にリン系難燃剤により炭化しフィルター補強材を難燃化できるため好ましい。またレーヨン繊維であれば、プリーツの癖が明瞭になるため好ましい。
【００２９】
すなわち本願は、繊維シートにバインダー樹脂が固定されたフィルター補強材であって、前記繊維シートが、ビニロン繊維及びレーヨン繊維から選ばれる少なくとも一方の親水性繊維と、熱接着性繊維（Ａ）と、前記熱接着性繊維（Ａ）よりも１０℃以上高い融点を有する熱接着性繊維（Ｂ）と、を含み、前記繊維シートを構成する繊維１００質量％中、ビニロン繊維の含有率が０〜５５質量％、レーヨン繊維の含有率が０〜２７質量％、ビニロン繊維及びレーヨン繊維の含有率が５〜６５質量％であることを特徴とするフィルター補強材も包含する。
【００３０】
前記繊維シートにビニロン繊維が含まれる場合、前記繊維シートを構成する繊維１００質量％中、ビニロン繊維の含有率は、好ましくは５質量％以上、より好ましくは１０質量％以上、更に好ましくは２０質量％以上であり、好ましくは５５質量％以下、より好ましくは４５質量％以下、更に好ましくは３５質量％以下である。ビニロン繊維の含有率が高くなるほど、濾材が高強度となりながら適度な伸度をもちあわせることにより、プリーツ加工時（例えば、癖付け時やリプリーツ時）に破れにくくなる。
【００３１】
前記繊維シートにレーヨン繊維が含まれる場合、前記繊維シートを構成する繊維１００質量％中、レーヨン繊維の含有率は、好ましくは５質量％以上、より好ましくは１０質量％以上、更に好ましくは１５質量％以上であり、好ましくは２７質量％以下、より好ましくは２５質量％以下、更に好ましくは２３質量％以下である。レーヨン繊維の含有率が高くなるほど、濾材を薄く硬く仕上げられて濾材が高密度・高剛性となり、特に被水していない通常時にプリーツ形状を維持して低通気抵抗となる。
【００３２】
前記繊維シートがビニロン繊維とレーヨン繊維の両方を含む場合、ビニロン繊維とレーヨン繊維の比率（ビニロン繊維：レーヨン繊維）は、好ましくは５：９５〜９５：５、より好ましくは２０：８０〜８０：２０、更に好ましくは４５：５５〜３０：７０である。前記範囲内であれば、レーヨン繊維とビニロン繊維を組み合わせることでプリーツ加工性と成形品の性能（特に通気抵抗）をバランスよく両立できる。
【００３３】
前記繊維シートを構成する繊維１００質量％中、ビニロン繊維及びレーヨン繊維の含有率は、好ましくは５質量％以上、より好ましくは１５質量％以上、更に好ましくは２０質量％以上、好ましくは６５質量％以下、より好ましくは５５質量％以下、更に好ましくは４５質量％以下、より更に好ましくは４０質量％以下である。ビニロン繊維及びレーヨン繊維の含有率が前記範囲内であれば、被水時の腰強力が高く、プリーツ癖付性・加工性を良好にできるフィルター補強材が得られるため好ましい。
【００３４】
繊維シート中の親水性繊維の繊維本数が多くなるほど、バインダー樹脂とのなじみがよくなり、被水時の腰強力が向上することが期待できる。従って、親水性繊維の繊度は、好ましくは１７ｄｔｅｘ以下、より好ましくは１５ｄｔｅｘ以下、更に好ましくは８ｄｔｅｘ以下であり、下限は特に限定されないが、好ましくは１．０ｄｔｅｘ以上、より好ましくは１．２ｄｔｅｘ以上、更に好ましくは１．５ｄｔｅｘ以上である。
【００３５】
親水性繊維は、長繊維でも短繊維でもよいが、好ましくは短繊維である。親水性繊維の繊維長は、好ましくは１〜１００ｍｍ、より好ましくは２０〜８０ｍｍ、更に好ましくは３０〜７０ｍｍである。
【００３６】
繊維シートに含まれる親水性繊維は、それぞれ同一種であっても、異なる２種以上であってもよい。
【００３７】
＜２．熱接着性繊維＞
本発明に係るフィルター補強材を構成する繊維シートには、熱接着性繊維（Ａ）と、前記熱接着性繊維（Ａ）よりも１０℃以上高い融点を有する熱接着性繊維（Ｂ）が含まれる。熱接着性繊維（Ａ）・（Ｂ）２種類が含まれることにより、フィルター補強材が薄く、被水時の腰強力が高くなると共に、プリーツ癖付性及びプリーツ加工性も良好なものとなる。
【００３８】
熱接着性繊維（Ａ）の融点は、好ましくは８０℃以上、より好ましくは９０℃以上、更に好ましくは９５℃以上、好ましくは１８０℃以下、より好ましくは１６０℃以下、更に好ましくは１３０℃未満である。熱接着性繊維（Ａ）は、融点が低いため、低温の熱処理でも容易に溶融できる。溶融した熱接着性繊維（Ａ）を含む繊維シートは容易に変形できるため、この性質により、熱接着性繊維（Ａ）はフィルター補強材の厚さの調整に寄与する。またフィルター補強材は、薄くなる程、プリーツの襞同士の接触により生じる構造圧損を抑えることが可能となる。こうしたことから、本発明では、熱接着性繊維（Ａ）は、フィルター補強材の薄地化のために用いる。また熱接着性繊維（Ａ）は、プリーツ癖付性及びプリーツ加工性の向上にも寄与する。プリーツの癖付工程において、癖付部分のバインダー樹脂が破壊されるが、熱接着性繊維（Ａ）が含まれることで、フィルター補強材全体が高剛性であるため、バインダー樹脂が破壊されることで形成された癖付部分とフィルター補強材全体の間に大きな剛性差が生じる。この大きな剛性差により、リプリーツ工程では癖付部分が優先的に折れ曲がるため、プリーツ癖付性及びプリーツ加工性が向上する。
【００３９】
熱接着性繊維（Ｂ）の融点は、好ましくは１３０℃以上、より好ましくは１３５℃以上、更に好ましくは１４０℃以上、好ましくは２００℃以下、より好ましくは１８０℃以下、更に好ましくは１６４℃以下である。熱接着性繊維として、融点に差がない（具体的には、融点の差が０〜１０℃未満）熱接着性繊維を使用すると、プリーツ加工時のヒートセットにおいて、繊維シートに含まれる熱接着性繊維がほぼ全量溶融してしまい、溶融した熱接着性繊維により、プリーツの襞同士が面接着する場合がある。しかし、熱接着性繊維（Ａ）と、該熱接着性繊維（Ａ）よりも融点が１０℃以上高い熱接着性繊維（Ｂ）を組み合わせれば、ヒートセット時に熱接着性繊維（Ｂ）が溶融しない温度に設定することにより、こうしたプリーツの襞同士の面接着を抑制でき、プリーツ加工性が良好なものとなる。
【００４０】
熱接着性繊維（Ｂ）の融点は、熱接着性繊維（Ａ）よりも、好ましくは１５℃以上６０℃以下、より好ましくは２０℃以上５５℃以下、更に好ましくは２５℃以上５０℃以下高い融点を有することが望ましい。熱接着性繊維（Ｂ）と熱接着性繊維（Ａ）の融点差が大きくなるほど、ヒートセット時のプリーツの襞同士の面接着を抑制しやすくなる。
【００４１】
熱接着性繊維（Ａ）・（Ｂ）としては、不織布の製造に通常使用されるものであればよく、例えば、融点の異なる複数の樹脂を組み合わせた芯鞘構造、偏心構造、あるいはサイドバイサイド構造を有する複合繊維；変性ポリエステル繊維；変性ポリアミド繊維；変性ポリプロピレン繊維等の変性ポリオレフィン繊維；等がそれぞれ使用できる。前記複合繊維に使用される樹脂の組み合わせには、ポリエチレン−ポリプロピレン、ポリプロピレン−変性ポリプロピレン等のポリオレフィン系の組み合わせ、ポリエチレン−ポリエステル、ポリエステル−変性ポリエステル、ナイロン−変性ナイロン等が挙げられる。また融点によっては、単一の樹脂からなる熱接着性繊維（Ａ）・（Ｂ）も使用できる。なお、熱接着性繊維（Ａ）・（Ｂ）が複合繊維のときは、接着成分（通常、最も融点が低い熱可塑性樹脂）の融点が、熱接着性繊維（Ａ）・（Ｂ）それぞれの融点に相当する。
【００４２】
中でも、熱接着性繊維（Ａ）・（Ｂ）は、それぞれ芯鞘構造を有する複合繊維が好ましい。芯鞘構造を有する複合繊維は、芯成分に比べて鞘成分の方が溶融しやすい。そのため、熱接着性繊維（Ａ）・（Ｂ）が熱溶融すると、鞘成分が繊維シート中の繊維同士を接着固化し、芯成分は繊維の形態を残す。芯成分が繊維の形態を残すことにより、芯成分が繊維シートの骨格として機能して、フィルター補強材に剛性を付与することが可能となる。
芯成分は、ポリエチレンテレフタレート、ポリブチレンテレフタレート等のポリエステル系樹脂；ナイロン６、ナイロン６６等のポリアミド系樹脂；等が挙げられるが、中でもポリエステル系樹脂が好ましく、特にポリエチレンテレフタレートが好ましい。
鞘成分は、変性ポリエステルまたは共重合ポリエステルが好ましい。前記ポリエチレンテレフタレートの共重合成分としては、例えば、イソフタル酸、アジピン酸、ジエチレングリコール、ヘキサンジオール等が例示できる。
通常、芯と鞘の質量比は３０：７０〜７０：３０であり、より好ましくは４０：６０〜６０：４０、更に好ましくは４５：５５〜５５：４５である。
融点や繊度の種類が豊富であり、剛性（高Ｔｇ）及び耐熱性に優れることから、熱接着性繊維（Ａ）・（Ｂ）は、ポリエステル系樹脂からなる芯鞘構造を有する複合繊維であることが好ましい。
【００４３】
熱接着性繊維（Ａ）・（Ｂ）の繊度は、それぞれ、好ましくは１．０ｄｔｅｘ以上、より好ましくは２．０ｄｔｅｘ以上、更に好ましくは３．０ｄｔｅｘ以上、好ましくは４０ｄｔｅｘ以下、より好ましくは２０ｄｔｅｘ以下、更に好ましくは１０ｄｔｅｘ以下である。熱接着性繊維（Ａ）・（Ｂ）の繊度は、濾材の使用環境における処理風量やダスト捕集性能を考慮して選定するとよい。例えば、熱接着性繊維（Ａ）・（Ｂ）の繊度が小さくなる程（例えば、５．０ｄｔｅｘ以下）、質量あたりの熱接着性繊維（Ａ）・（Ｂ）の繊維本数が増えるため、繊維間の接着強力が上がり、フィルター補強材を高強度・高剛性化でき、被水時の腰強力も高くなる傾向にある。一方、熱接着性繊維（Ａ）・（Ｂ）の繊度が大きくなる程（例えば、５．０ｄｔｅｘ超）、熱接着性繊維（Ａ）・（Ｂ）が繊維シートの骨格としても機能するため、フィルター補強材の曲げ剛性を大きくすることが可能となる。なお、これら熱接着性繊維（Ａ）・（Ｂ）の繊度は、熱処理前の繊度を指す。例えば、熱処理後の熱接着性繊維（Ａ）・（Ｂ）の繊度は熱処理前の繊度に対して、通常０．３〜１倍である。
【００４４】
熱接着性繊維（Ａ）・（Ｂ）は、長繊維でも短繊維でもよいが、好ましくは短繊維である。熱接着性繊維（Ａ）・（Ｂ）の繊維長は、それぞれ、好ましくは１〜１００ｍｍ、より好ましくは２０〜８０ｍｍ、更に好ましくは３０〜７０ｍｍである。
【００４５】
繊維シートに含まれる熱接着性繊維（Ａ）・（Ｂ）は、それぞれ同一種であっても、異なる２種以上であってもよい。
【００４６】
また後述するように、本発明では繊維シートに熱処理を行うことによりフィルター補強材を製造する。この熱処理により、熱接着性繊維（Ａ）・（Ｂ）も同時に熱溶融させるため、フィルター補強材中には、熱接着性繊維（Ａ）及び熱接着性繊維（Ｂ）の一部又は全部が溶融固化した状態で存在することとなる。熱溶融後の熱接着性繊維（Ａ）及び熱接着性繊維（Ｂ）は、例えば、繊維シート中の繊維の交絡点を固定した状態で固化していることもある。また熱接着性繊維（Ａ）及び熱接着性繊維（Ｂ）は、繊維シート中で、該繊維全体が溶融固化した状態で存在していてもよいし、芯鞘の熱接着性繊維を用いる場合には、芯成分が繊維の形態を留め、鞘成分で繊維シート中の繊維が交絡点で接着された状態で存在していてもよい。
【００４７】
熱接着性繊維（Ａ）・（Ｂ）の公定水分率は特に限定されないが、一般的に熱接着性繊維は疎水性であるため、熱接着性繊維（Ａ）・（Ｂ）の公定水分率は、それぞれ、好ましくは１．５％未満、より好ましくは１．２％以下、更に好ましくは１．０％以下、より更に好ましくは０．６％以下であり、下限は特に限定されないが、通常０．０％以上である。
【００４８】
熱接着性繊維（Ａ）の含有率は、繊維シートを構成する繊維１００質量％中、好ましくは５質量％以上、より好ましくは１０質量％以上、更に好ましくは１５質量％以上、好ましくは４０質量％以下、より好ましくは３５質量％以下、更に好ましくは３２質量％以下である。熱接着性繊維（Ａ）の含有率が高くなる程、低温の熱処理でも繊維シートを容易に変形できるため、フィルター補強材を薄く仕上げやすくなる。また、熱接着性繊維（Ａ）の含有率が高くなる程、濾材が高剛性となるためプリーツ癖付性も良好にできる。
【００４９】
また熱接着性繊維（Ｂ）の含有率は、繊維シートを構成する繊維１００質量％中、好ましくは５質量％以上、より好ましくは１５質量％以上、更に好ましくは３０質量％以上、好ましくは７０質量％以下、より好ましくは６５質量％以下、更に好ましくは６２質量％以下である。プリーツ加工時のヒートセットでは、好ましくは熱接着性繊維（Ｂ）の融点よりも低い温度で熱処理されるため、熱接着性繊維（Ｂ）の含有率が高くなる程、プリーツ加工時に繊維シートが変形し難くなることにより、濾材のプリーツ加工性が良好なものとなる。
【００５０】
また熱接着性繊維（Ｂ）の含有量は、熱接着性繊維（Ａ）の含有量に対し、質量基準で、好ましくは０．８倍以上、より好ましくは１．１倍以上、更に好ましくは１．３倍以上、好ましくは４．０倍以下、より好ましくは３．５倍以下、更に好ましくは３．０倍以下である。熱接着性繊維（Ａ）に対する熱接着性繊維（Ｂ）の含有量が多くなる程、プリーツ加工時のヒートセットにおいて、プリーツの襞同士が溶融した熱接着性繊維により面接着することを抑制できる。一方、熱接着性繊維（Ａ）に対する熱接着性繊維（Ｂ）の含有量が少なくなる程、相対的に熱接着性繊維（Ａ）の含有量が増大するため、フィルター補強材を薄くしたり、プリーツ癖付性を良好にできる。
【００５１】
熱接着性繊維（Ａ）及び熱接着性繊維（Ｂ）の含有率は、繊維シートを構成する繊維１００質量％中、好ましくは１０質量％以上、より好ましくは３０質量％以上、更に好ましくは５０質量％以上、好ましくは９５質量％以下、より好ましくは９０質量％以下、更に好ましくは８０質量％以下である。熱接着性繊維（Ａ）及び熱接着性繊維（Ｂ）の含有率が高くなるにつれ、薄く、被水時の腰強力が高い上、プリーツ癖付性及びプリーツ加工性が良好なフィルター補強材を得やすくなる。
【００５２】
親水性繊維、熱接着性繊維（Ａ）及び熱接着性繊維（Ｂ）の含有率は、繊維シートを構成する繊維１００質量％中、好ましくは１５質量％以上、より好ましくは５０質量％以上、更に好ましくは７０質量％以上、より更に好ましくは８０質量％以上、特に好ましく９０質量％以上であり、好ましくは１００質量％以下であり、９５質量％以下であってもよい。親水性繊維、熱接着性繊維（Ａ）及び熱接着性繊維（Ｂ）の含有率が前記範囲内であれば、被水時の腰強力が高く、プリーツ癖付性及びプリーツ加工性に優れたフィルター補強材を得やすくなる。
【００５３】
また、熱接着性繊維（Ａ）及び熱接着性繊維（Ｂ）の含有量は、親水性繊維の含有量に対し、質量基準で、好ましくは０．８倍以上、より好ましくは１．５倍以上、更に好ましくは２．０倍以上、好ましくは１２倍以下、より好ましくは１１倍以下、更に好ましくは１０倍以下である。熱接着性繊維（Ａ）及び熱接着性繊維（Ｂ）の含有量を前記範囲内に調整することで、被水時の腰強力が高く、プリーツ癖付性及びプリーツ加工性に優れたフィルター補強材を得やすくなる。
【００５４】
＜３．その他の繊維＞
繊維シートには、前述した公定水分率が１．５％以上の親水性繊維、熱接着性繊維（Ａ）及び熱接着性繊維（Ｂ）を除く繊維（Ｚ）が含まれていてもよい。前記繊維（Ｚ）としては、一般的に不織布に使用される繊維が適宜採用でき、例えば、ポリエチレンテレフタレート繊維、ポリブチレンテレフタレート繊維、ポリ乳酸繊維、ポリアリレート等のポリエステル繊維；ポリエチレン繊維、ポリプロピレン繊維等のポリオレフィン繊維；等が例示でき、これらの繊維を１種、又は２種以上を組み合わせて用いることができる。繊維（Ｚ）の繊度は特に限定されず、例えば、１〜４０ｄｔｅｘである。
【００５５】
＜４．繊維シート＞
濾材の高性能化を目的として、本発明に係るフィルター補強材には薄さや目の細かさが求められることがある。フィルター補強材が薄地であれば、構造圧損を下げたり、ユニット中の濾過面積を増加させることが可能となる。また、フィルター補強材の目が細ければ、粒径の小さな粒状活性炭等の機能剤の脱落が抑制されるため、機能性に優れた濾材が提供される。こうした観点から、繊維シートに含まれる繊維の平均繊度は、好ましくは１．０ｄｔｅｘ以上、より好ましくは１．２ｄｔｅｘ以上、更に好ましくは１．５ｄｔｅｘ以上、好ましくは１７ｄｔｅｘ以下、より好ましくは１５ｄｔｅｘ以下、更に好ましくは８．０ｄｔｅｘ以下である。なお本明細書において「平均繊度」は、繊維シートが繊度の異なる複数の繊維を含むときには、各繊度の繊維の割合（重量基準）を考慮した加重平均によって求めることとする。
【００５６】
繊維シートの目付は、好ましくは５ｇ／ｍ2以上、より好ましくは１５ｇ／ｍ2以上、更に好ましくは２５ｇ／ｍ2以上、好ましくは６０ｇ／ｍ2以下、より好ましくは４５ｇ／ｍ2以下、更に好ましくは３５ｇ／ｍ2以下である。繊維シートの目付が増える程、被水時の腰強力が高いフィルター補強材となる。
【００５７】
＜５．バインダー樹脂＞
本発明に係るフィルター補強材では、繊維シートにバインダー樹脂が固定されているため、フィルター補強材の剛性が高まる。また、プリーツの癖付工程において、癖付部分のバインダー樹脂が破壊されることにより、プリーツの癖（スジ）が明瞭となる。更に、バインダー樹脂を固定することは、フィルター補強材の加工性の点からも有用である。粒状活性炭のような濾材に圧力負荷をかける機能剤と積層一体化してもなお、濾材が折れない程度の高い剛性を有し、且つ、被水時における腰強力も大きなフィルター補強材を得るには、例えば、繊維シートにバインダー樹脂を固定しなくても、熱接着性繊維からなる繊維シートをフィルター補強材とすることも考えられる。しかし熱接着性繊維からなるフィルター補強材には［１］〜［２］の問題がある。具体的には、［１］熱接着性繊維からなるフィルター補強材では、繊維シートに含まれる熱接着性繊維が溶融・固化することにより、フィルター補強材を折り曲げることが難しくなる。特にロータリー式でプリーツ加工を行う場合には、癖付時の圧力により、癖付部分の剛性の方が癖付されていない濾材部分よりも高くなる傾向にあるため、リプリーツ工程では癖付部分よりも濾材部分の方が先に折れ曲がってしまい、プリーツ加工性が悪くなる。［２］また、熱接着性繊維からなるフィルター補強材では、プリーツ加工時のヒートセットにおいて熱接着性繊維が再溶融してしまい、形成したプリーツの襞同士が面接着し、独立したプリーツ形状を維持できなくなる。しかしながら、本発明のように、繊維シートにバインダー樹脂を固定することにより、プリーツ加工性や襞同士の面接着のないフィルター補強材が得られる。
【００５８】
バインダー樹脂としては、一般的に不織布に使用されるバインダー樹脂が適宜採用でき、例えば、種類が豊富で適度な硬さを付与するポリアクリル酸エステル、アクリル−スチレン共重合体等のアクリル系樹脂；ポリエステル系樹脂；等が例示され、中でも親水性繊維との馴染みが良いことからアクリル系樹脂が好ましい。
【００５９】
バインダー樹脂のガラス転移温度（Ｔｇ）は、好ましくは２０℃以上、より好ましくは２５℃以上、更に好ましくは３０℃以上、好ましくは８０℃以下、より好ましくは７５℃以下、更に好ましくは７０℃以下である。バインダー樹脂のガラス転移温度が前記範囲内であれば、折れ曲げ易く加工性に優れ、適度な剛性を有する被水時の腰強力が良好なフィルター補強材となる。
【００６０】
またガラス転移温度が異なる２種以上のバインダー樹脂を組み合わせてもよく、ガラス転移温度が低いバインダー樹脂（以降、「バインダー樹脂（Ｌ）」と称す）、ガラス転移温度が高いバインダー樹脂（以降、「バインダー樹脂（Ｈ）」と称す）としたときに、バインダー樹脂（Ｈ）のガラス転移温度は、バインダー樹脂（Ｌ）のガラス転移温度よりも、好ましくは５℃以上（好ましくは５０℃以下）、より好ましくは１０℃以上（より好ましくは４０℃以下）、更に好ましくは１５℃以上（更に好ましくは３５℃以下）高いことが好ましい。ガラス転移温度が異なるバインダー樹脂を組み合わせることにより、フィルター補強材に柔らかさ（プリーツ癖付性及びプリーツ加工性に寄与）と適度な剛性（被水時の腰強力向上に寄与）を付与することができる。
【００６１】
こうした観点から、バインダー樹脂（Ｌ）のガラス転移温度は、好ましくは２０℃以上、より好ましくは２５℃以上、更に好ましくは３０℃以上、好ましくは４５℃以下、より好ましくは４０℃以下である。
またバインダー樹脂（Ｈ）のガラス転移温度は、好ましくは４５℃超、より好ましくは５０℃以上、更に好ましくは５５℃以上、好ましくは８０℃以下、より好ましくは７５℃以下、更に好ましくは７０℃以下である。
【００６２】
ガラス転移温度が異なる２種以上のバインダー樹脂を組み合わせる場合、バインダー樹脂（Ｌ）とバインダー樹脂（Ｈ）の固形分比率（バインダー樹脂（Ｌ）：バインダー樹脂（Ｈ））は、好ましくは５：９５〜９５：５、より好ましくは１０：９０〜８０：２０、更に好ましくは１５：８５〜４５：５５である。バインダー樹脂（Ｈ）の比率が上がるにつれ、被水時の腰強力の向上が期待される。
【００６３】
繊維シートに含まれる繊維とバインダー樹脂の単位面積あたりの質量比（繊維：バインダー樹脂）は、好ましくは１５：８５〜６０：４０、より好ましくは２０：８０〜５５：４５、更に好ましくは２５：７５〜５０：５０である。バインダー樹脂の質量比が下がり、相対的に繊維シートの質量比が上がりすぎると、プリーツ加工時のヒートセットにおいてプリーツの襞同士が面接着したり、プリーツ形状を維持できる程の剛性を保てない虞があり、独立したプリーツ形状を形成できない場合がある。
なお繊維シートに含まれる繊維とバインダー樹脂の単位面積あたりの質量比は、例えば、繊維シートの目付と、バインダー樹脂の単位面積あたりの質量から求めることができる。
【００６４】
バインダー樹脂の単位面積あたりの質量（目付）は、好ましくは１５ｇ／ｍ2以上、より好ましくは２０ｇ／ｍ2以上、更に好ましくは３０ｇ／ｍ2以上、好ましくは８０ｇ／ｍ2以下、より好ましくは６５ｇ／ｍ2以下、更に好ましくは５０ｇ／ｍ2以下である。バインダー樹脂の単位面積あたりの質量が大きくなる程、通気抵抗が上昇するものの、フィルター補強材は薄くなりプリーツ加工性が向上する。
【００６５】
＜６．フィルター補強材＞
フィルター補強材の目付は、好ましくは２０ｇ／ｍ2以上、より好ましくは３０ｇ／ｍ2以上、更に好ましくは４０ｇ／ｍ2以上、好ましくは１２０ｇ／ｍ2以下、より好ましくは１１０ｇ／ｍ2以下、更に好ましくは１００ｇ／ｍ2以下である。目付が大きくなる程、被水時の腰強力が高くなる傾向にある。一方で、目付が大きすぎると、通気量が低下し抵抗が大きくなるため好ましくない。
【００６６】
フィルター補強材は、薄くなる程、プリーツの襞同士の接触により生じる構造圧損を抑えることが可能となり、更にプリーツの襞数を増やすことができるため好ましい。こうした観点から、フィルター補強材の厚さは、好ましくは１．２ｍｍ未満、より好ましくは１．１ｍｍ以下、更に好ましくは１．０ｍｍ以下であり、下限は特に限定されないが、好ましくは０．１ｍｍ以上、より好ましくは０．２ｍｍ以上、更に好ましくは０．３ｍｍ以上である。フィルター補強材が厚くなる程、被水時の腰強力が高くなる傾向にある。一方で、フィルター補強材が厚すぎると、通気量が低下し抵抗が大きくなるため好ましくない。
【００６７】
フィルター補強材の密度は、好ましくは０．０７ｇ／ｃｍ3以上、より好ましくは０．０８ｇ／ｃｍ3以上、更に好ましくは０．０９ｇ／ｃｍ3以上、好ましくは０．２５ｇ／ｃｍ3以下、より好ましくは０．２２ｇ／ｃｍ3以下、更に好ましくは０．２０ｇ／ｃｍ3以下である。密度が高くなる程、フィルター補強材の被水時の腰強力が高くなる傾向にあり、様々な使用環境でもフィルター補強材の形状を維持しやすくなる。
【００６８】
被水時の濾材の形状変化を抑えるため、被水時におけるフィルター補強材の腰強力は高いほど好ましい。例えば、フィルター補強材の被水時の腰強力は、好ましくは０．２０Ｎ以上、より好ましくは０．３０Ｎ以上、更に好ましくは０．４０Ｎ以上、好ましくは１．８０Ｎ以下、より好ましくは１．６０Ｎ以下、更に好ましくは１．５０Ｎ以下である。被水時の腰強力が前記範囲を下回ると、被水時に濾材が変形しやすくなり、例えば、プリーツの襞が折れたり、プリーツの襞同士が接触して通気抵抗が上昇する場合がある。
【００６９】
＜７．フィルター補強材の製造方法＞
本発明に係るフィルター補強材の製造方法は、
公定水分率が１．５％以上の親水性繊維と、熱接着性繊維（Ａ）と、前記熱接着性繊維（Ａ）よりも１０℃以上高い融点を有する熱接着性繊維（Ｂ）と、を含む繊維シートを製造する工程、
繊維シートにバインダー樹脂加工する工程、及び
熱接着性繊維（Ｂ）の融点以上の温度で繊維シートを加熱する工程、を有する。
以下、各工程について詳述する。
【００７０】
本発明において、繊維シートとは、好ましくは繊維ウェブまたは不織布（すなわち交絡等によって繊維ウェブの繊維間が結合されたもの）である。繊維シートの製造工程では、親水性繊維、熱接着性繊維（Ａ）及び熱接着性繊維（Ｂ）を含む繊維シート構成繊維を混綿した後、繊維ウェブを形成するとよい。繊維シートでの繊維配列は、繊維がランダムに配列するランダムウェブ（セミランダムを含む）、カード機の紡出方向に繊維が配列するパラレルウェブ、パラレルウェブをクロスに重ねたクロスウェブ等のいずれでもよいが、加工性の良さから、濾材をプリーツ加工していく方向と繊維配向を揃えることが好ましいため、繊維シートでの繊維配列は、ランダムウェブ（セミランダムを含む）またはパラレルウェブが好ましい。繊維ウェブは、単層或いは複数積層するとよい。
また形成された繊維ウェブには、ニードルパンチ、ウォーターパンチ等の機械的絡合法による交絡を行い、繊維同士の交絡を進めてもよい。
【００７１】
バインダー樹脂加工では、含浸、噴霧、コーティング等の種々の方法により、前述したバインダー樹脂を繊維シートに固定する。このとき、フィルター補強材に種々の機能を付加するため、バインダー樹脂の溶液または分散体に、脱臭剤、消臭剤、抗菌剤、難燃剤、抗ウィルス剤、芳香剤、着色剤等の機能剤を加えるとよい。また、フィルター補強材の剛性を上げるためにバインダー樹脂を多く塗布する場合は、バインダー樹脂加工を２回以上実施することも可能である。
【００７２】
繊維シートには熱接着性繊維（Ａ）・（Ｂ）が含まれているため、熱接着性繊維（Ｂ）の融点以上の温度で繊維シートを加熱することにより、熱接着性繊維（Ａ）及び熱接着性繊維（Ｂ）が溶融し、繊維シートを構成する繊維交点を固着することができる。これにより、繊維シートの被水時の腰強力が増大するため好ましい。熱接着性繊維（Ｂ）の融点以上とは、好ましくは１３０℃以上、より好ましくは１３５℃以上、更に好ましくは１４０℃以上、好ましくは２３０℃以下、より好ましくは２２０℃以下、更に好ましくは２１０℃以下である。
【００７３】
熱接着性繊維（Ｂ）の融点以上の温度で繊維シートを加熱する工程は、バインダー樹脂加工の前或いは後のいずれで行ってもよいが、バインダー樹脂加工後に実施することで、バインダー樹脂の乾燥工程を兼ねることができ簡便である。
【００７４】
また繊維シートには熱接着性繊維（Ａ）・（Ｂ）が含まれているため、熱接着性繊維（Ａ）の融点または熱接着性繊維（Ｂ）の融点以上に加熱した板間またはロール間に繊維シートを通すカレンダー工程を実施してもよい。カレンダー工程により、熱接着性繊維（Ａ）及び／又は熱接着性繊維（Ｂ）を溶融させて、濾材を薄くより高密度にすることができる。カレンダー工程は、バインダー樹脂加工の前或いは後のいずれで行ってもよい。カレンダー工程での加熱温度は、好ましくは１３０℃以上、より好ましくは１３５℃以上、更に好ましくは１４０℃以上、好ましくは２３０℃以下、より好ましくは２２０℃以下、更に好ましくは２１０℃以下である。
【００７５】
こうして得られたフィルター補強材には、更に、脱臭剤、消臭剤、抗菌剤、難燃剤、抗ウィルス剤、芳香剤、着色剤等の機能剤を含むバインダー樹脂を更に塗布してもよい。塗布量としては、フィルター補強材自体が高剛性であるため、追加で塗布するバインダー樹脂は、機能剤を保持できる程度でよい。
【００７６】
＜８．用途＞
本発明に係るフィルター補強材は、主に濾材用の補強材として用いられ、特に、複数のプリーツを有する濾材用の補強材として好適である。
【００７７】
このような濾材としては、不織布から構成される集塵部と、前述したフィルター補強材と、を有するものが好ましい。集塵部を構成する不織布は特に限定されないが、スパンボンド不織布、メルトブロー不織布等が例示され、該不織布には高捕集効率を目的とするエクレトレット加工がされていてもよい。
【００７８】
更に、脱臭、消臭、抗菌等の機能を濾材に付加するため、機能剤（例えば、粒状や繊維状の活性炭等）を濾材に担持させてもよい。機能剤の脱落を防止するため、機能剤は、集塵部とフィルター補強材の間に積層されることが望ましい。このとき、フィルター補強材は、空気が濾材に流入していく方向からみて、濾材の上流側或いは下流側のいずれに配置されてもよいが、一般的には、集塵部の不織布よりもフィルター補強材は目が粗いため、フィルター補強材を濾材の上流側に配置し、プレフィルターとしても機能させることが好ましい。
【００７９】
一つの濾材において、集塵部、フィルター補強材及び機能剤層の数は１又は２以上であってもよいが、フィルター補強材自体に適度な剛性が付与されているため、フィルター補強材は濾材の片面（好ましくは、上流側）にのみ用いても実使用には十分に耐えられる。
【００８０】
集塵部、フィルター補強材及び必要に応じて用いられる機能剤は、積層後、一体化される。これらの接着手段としては、呉羽テック社製「ダイナック（登録商標）」に代表される熱融着性不織布を介する方法；接着パウダーを介する方法；ホットメルト樹脂系接着剤や、イソシアネート系、アクリル系、合成ゴム系等のエマルジョン接着剤等の接着剤を塗布する方法；等が例示される。
【００８１】
濾材をより薄く仕上げる観点から、積層後は、積層体全面を加熱しながら一体化するとよい。このときの加熱温度は、好ましくは熱接着性繊維（Ａ）の融点以上熱接着性繊維（Ｂ）の融点以下である。
【００８２】
濾材は、更に意匠層等を有していてもよい。
【００８３】
こうして得られる濾材は、好ましくは、自動車、空調機、空気清浄機等に搭載されるエアフィルター用の濾材として用いられ、より好ましくは雨水がかかりやすいキャビンフィルター用の濾材である。
【００８４】
濾過面積を増やすために、濾材は複数のプリーツを有することが望ましい。プリーツ加工は、ロータリー式、レシプロ式等、種々の方法で実施できる。プリーツ形成後のヒートセットは、好ましくは熱接着性繊維（Ａ）の融点以上熱接着性繊維（Ｂ）の融点以下で実施することが望ましい。加熱温度を前記範囲内に制御することで、熱接着性繊維（Ａ）のみを再溶融させてプリーツの形を固定すると共に、熱接着性繊維（Ｂ）を溶融させないことで、プリーツの襞同士が面接着することを抑制する。
【００８５】
本発明のフィルター補強材は、ロータリー式のプリーツ加工機にも好ましく適用できる。ロータリー式のプリーツ加工機は、プリーツの高さやピッチを安定的なものにするために、癖付工程を実施した後に、襞形成工程を実施し、その後ヒートセットする。癖付工程では、プリーツの山・谷に相当する部分に圧力をかけて折れ曲がりやすくしておく。そして、癖付工程からそのまま実施される襞形成工程では、濾材の供給速度を癖付工程から大きく落とすことにより、癖付部分に沿うようにして濾材を撓ませ、襞を形成していく。この方法は、高速でのプリーツ加工を可能にするため、生産性の観点からは特に好ましい。本発明のフィルター補強材には、２種類の熱接着性繊維が含まれ、更にバインダー樹脂加工が施されているため、癖付部分と癖付がされていない濾材部分の剛性差が大きく、襞形成工程で明確なプリーツを形成することができる。この効果は、従来品にはない優れたものである。
【００８６】
本発明は更に、複数のプリーツが形成された濾材を有する成形品も包含する。成形品としては、フィルターエレメント等が好ましく例示される。プリーツ形状を固定するため、プリーツの山部の稜線と交差する２つの端面は枠材または補強材等により固定されることが望ましい。また複数のプリーツを有する濾材の外周には、枠材からなる枠体が設けられていてもよい。前記枠体の形状は特に限定されないが、円形、矩形等、用途に応じて適宜変更可能である。
【実施例】
【００８７】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００８８】
実施例及び比較例で採用した評価は以下の通りである。
（１）目付：ＪＩＳ  Ｌ１９１３  ６．２に準ず。
（２）厚さ：ＪＩＳ  Ｌ１９１３  ６．１．１Ａ法に準じ、試験片にかける圧力を２ｇ／ｃｍ２とする。
（３）密度：目付／厚さを単位換算する。
【００８９】
（４）被水時の腰強力：試料として、タテ８０ｍｍ×ヨコ６５ｍｍにカットしたフィルター補強材を用いる。試料の採取に際しては、試料のタテ及びヨコが、それぞれ繊維シートの機械方向（ＭＤ）及び幅方向（ＣＤ）方向と一致するようにする。カットした試料を常温の水中に１０分間浸漬させた後、該試料のタテ方向が垂直方向と一致するようにして１０分間吊り下げることにより余分な水分を除去する。その後、試料がタテ４０ｍｍ×ヨコ６５ｍｍのサイズとなるようにタテ方向の両端より半分の位置で該試料を山折りに折り曲げる。折り曲げた試料の山部を上にした状態で、タテ４０ｍｍ×ヨコ６５ｍｍの矩形の枠に、前記試料のタテ方向とヨコ方向が、それぞれ枠のタテ方向とヨコ方向に一致するようにセットする。一方、引張試験機の上部つかみ部には、先端がφ１０ｍｍの圧縮治具を取り付ける。前記圧縮治具を該試料の山部のヨコ方向の中心に押し当て、５０ｍｍ／分の速度で下方へ移動させた。そのときの荷重を測定し、測定された最大値を被水時の腰強力とする。
【００９０】
（５）被水時の形状変化：後述する「（６）プリーツ癖付性」及び「（７）プリーツ加工性」が○または△であった水準のプリーツエアフィルターを、汎用の枠材に取り付け成形品とする。成形品の空気流入側から風速１．５ｍ／ｓで通風しながら水１００ｃｃを１分間成形品に噴霧する。１分間通風後のプリーツ形状の変化を目視で観察する。
○：プリーツ形状が維持されている。
×：プリーツの折れやプリーツの襞同士の接触があり、プリーツ形状が維持されていない。
【００９１】
（６）プリーツ癖付性：ポリプロピレン製のエレクトレットメルトブロー不織布（目付：１５ｇ／ｍ２）、粒状活性炭（目付：５０ｇ／ｍ２）、接着パウダー（目付：２０ｇ／ｍ２）、及び実施例・比較例で製造されたフィルター補強材を、この順で積層した積層体を、１３０℃で貼り合わせてエアフィルター用濾材を得る。次いで、ヒートセット温度を１３０℃に設定したロータリー式のプリーツ癖付機にてエアフィルター用濾材にプリーツ加工を施す。得られたプリーツエアフィルターを、下記の基準に基づき評価する。
○：プリーツの癖（スジ）がしっかりと目視で確認され、癖付けされた部分でのみエアフィルター用濾材が折れる。
×：プリーツの癖（スジ）が目視で確認できない部分がある、或いは、癖付けされた部分以外でエアフィルター用濾材が折れる。
【００９２】
（７）プリーツ加工性：（６）プリーツ癖付性で得られたプリーツエアフィルターにおいて、プリーツの襞同士が面接着しているかどうか、及びプリーツのピッチ・高さが揃っているかどうか、を目視で観察する。
○：プリーツの襞同士が面接着しておらず、プリーツのピッチ・高さが揃っている。
△：プリーツの襞同士がやや面接着しているか、プリーツのピッチ・高さがやや不揃いであるか、或いはこれらの両方である。
×：プリーツの襞同士が面接着しているか、プリーツのピッチ・高さが不揃いであるか、或いはこれらの両方である。
【００９３】
（８）総評価：「（５）被水時の形状変化」、「（６）プリーツ癖付性」及び「（７）プリーツ加工性」の３つの評価から、フィルター補強材がプリーツエアフィルター用の補強材として適しているか総合的に評価した。
○：プリーツエアフィルターとして好適である。
×：プリーツエアフィルターとして適さない。
【００９４】
実施例１〜６、比較例１〜５
ビニロン繊維３０質量％、熱接着性繊維（Ａ）（芯鞘構造、芯部：ポリエチレンテレフタレート、鞘部：融点１１０℃の変性ポリエステル）２０質量％、熱接着性繊維（Ｂ）（芯鞘構造、芯部：ポリエチレンテレフタレート、鞘部：融点１５０℃の変性ポリエステル）５０質量％をそれぞれ計量・混綿して、ランダムウェブを形成した。
次いで、ガラス転移温度が３５℃のアクリル系樹脂（Ｌ）と、ガラス転移温度が６０℃のアクリル系樹脂（Ｈ）を、固形分換算でアクリル系樹脂（Ｌ）：アクリル系樹脂（Ｈ）＝３０：７０で含むバインダー樹脂浴に、得られたランダムウェブを含浸してバインダー樹脂を適量塗布した後、１５０℃で４５秒間熱風乾燥し、更に１６０℃に加熱した板間に繊維シートを通してカレンダー工程を行うことによりフィルター補強材を製造した。
実施例２〜６、比較例１〜４では、表２に示すように条件を適宜変更したこと以外は実施例１と同様にしてフィルター補強材を製造した。
また比較例５では、バインダー樹脂加工を行わず、得られた繊維シートを１５０℃で４５秒間熱処理し、更に１６０℃に加熱した板間に繊維シートを通してカレンダー工程を行うことによりフィルター補強材を製造した。
フィルター補強材の特性を表２に示す。また実施例１〜６、比較例１〜５で使用した繊維の特性を表１にまとめる。
【００９５】
【表１】
2019093348.tif 000002
【００９６】
【表２】
2019093348.tif 000003
【００９７】
実施例１〜６では、被水時の腰強力が高く、被水時の形状変化・プリーツ癖付性・プリーツ加工性に優れたフィルター補強材が得られた。
【００９８】
比較例１では、Σk=1n｛（Ｍk×Ｙk）／１００｝の値が高く、ビニロン繊維及びレーヨン繊維の合計含有率が７０質量％と高いため、被水時に濾材が水を多量に含んでしまい、フィルター補強材の剛性が低下して、プリーツ形状を維持できなくなった。
【００９９】
比較例２では、Σk=1n｛（Ｍk×Ｙk）／１００｝の値が低く、親水性繊維としてビニロン繊維及びレーヨン繊維が含まれていないため、繊維シート中の繊維とバインダー樹脂との馴染みが悪くなり、バインダー樹脂が不均一に付着し、プリーツ癖付性が悪くなった。
【０１００】
比較例３のフィルター補強材は、熱接着性繊維（Ｂ）を含まないため、プリーツ加工時のヒートセットにおいて、繊維シートに含まれる熱接着性繊維がほぼ全量溶融してしまい、溶融した熱接着性繊維により、プリーツの襞同士が面接着し、プリーツ加工性が悪くなった。
【０１０１】
比較例４のフィルター補強材は、熱接着性繊維（Ａ）を含まないため、フィルター補強材を薄くできなかった。更にはプリーツ加工時のヒートセットにおいて、プリーツの形を十分に固定できなかったため、形成されたプリーツのピッチ・高さが不揃いとなり、プリーツ癖付性及びプリーツ加工性は十分ではなかった。また熱接着性繊維（Ａ）・（Ｂ）を含まないことから、フィルター補強材の剛性が十分ではなく、被水時の腰強力が低下した。
【０１０２】
比較例５のフィルター補強材は、熱接着性繊維（Ａ）から構成されるため、剛性があり被水時の腰強力は高かったものの、バインダー樹脂で固定されていないため、癖付部分と濾材部分の剛性差が小さく、エアフィルター用濾材の癖付部分以外に折れが発生した。また該フィルター補強材は、熱接着性繊維（Ｂ）、バインダー樹脂を含まないため、プリーツ加工時のヒートセットにおいて、プリーツの襞同士が面接着した。